(57)【特許請求の範囲】
【請求項１】
アルコール成分と、アルコール成分100モルに対して、7〜25モルのアジピン酸化合物を含有するカルボン酸成分とを縮重合させて得られる、数平均分子量が1000〜2400である非晶質ポリエステルと、炭素数6〜12の脂肪族ジオールを70〜100モル％含有するアルコール成分と炭素数8〜12の脂肪族ジカルボン酸化合物を70〜100モル％含有するカルボン酸成分とを縮重合させて得られる結晶性ポリエステルとを含有してなる、トナー用結着樹脂。
【請求項２】
非晶質ポリエステルのガラス転移点が35〜45℃である、請求項１記載のトナー用結着樹脂。
【請求項３】
非晶質ポリエステルの軟化点が68〜120℃である、請求項１又は２記載のトナー用結着樹脂。
【請求項４】
結晶性ポリエステルのアルコール成分とカルボン酸成分との原料モル比（カルボン酸成分／アルコール成分）が1.03〜1.20である、請求項１〜３いずれか記載のトナー用結着樹脂。
【請求項５】
非晶質ポリエステルが、式(IIa)又(IIb)：
Ｔｉ(Ｘ)m(ＯＨ)n              (IIa)
Ｏ＝Ｔｉ(Ｘ)p(ＯＹ)q          (IIb)
（式中、Ｘは炭素数2〜12のモノもしくはポリアルカノールアミンから1個の水酸基から水素原子を除いた残基であり、ポリアルカノールアミンの他の水酸基は同一のチタン原子に直接結合した水酸基と分子内で重縮合し環構造を形成していてもよく、他のチタン原子に直接結合した水酸基と分子間で重縮合し繰り返し構造を形成していてもよい。繰り返し構造を形成する場合の重合度は2〜5である。Ｙは水素原子又は1〜3個のエーテル結合を含んでいてもよい炭素数1〜8のアルキル基である。ｍは1〜4の整数、ｎは0〜3の整数、ｍとｎの和は4である。ｐは1〜2の整数、ｑは0〜1の整数、ｐとｑの和は2である。ｍ又はｐが2以上の場合、それぞれのＸは同一であっても異なっていてもよい。）
で表される少なくとも１種のチタン含有触媒の存在下で、アルコール成分とカルボン酸成分とを縮重合させて得られる非晶質ポリエステルである、請求項１〜４いずれか記載のトナー用結着樹脂。
【請求項６】
結晶性ポリエステルが非晶質ポリエステル中に分散してなる、請求項１〜５いずれか記載のトナー用結着樹脂。
【請求項７】
結晶性ポリエステルと非晶質ポリエステルとを溶融混練して得られる、請求項１〜６いずれか記載のトナー用結着樹脂。
【請求項８】
請求項１〜７いずれか記載のトナー用結着樹脂を含有してなる、電子写真用トナー。
【請求項９】
少なくとも結晶性ポリエステルと非晶質ポリエステルを含む原料を溶融混練する工程を含む方法により得られる、請求項８記載の電子写真用トナー。
【発明の詳細な説明】
【技術分野】
【０００１】
本発明は、電子写真法、静電記録法、静電印刷法等において形成される潜像の現像に用いられるトナー用結着樹脂及び該結着樹脂を含有する電子写真用トナーに関する。
【背景技術】
【０００２】
特許文献１には、スミア性に優れ、低温定着性が良好であり、高画質な画像が得られるトナーを提供することを課題として、水系媒体中にて造粒してなるトナーであって、ポリエステル系樹脂である第一の樹脂と、該第一の樹脂よりも外側に存在し、そのガラス転移温度（℃）が前記第一の樹脂のガラス転移温度（℃）よりも高い第二の樹脂と、結晶性ポリエステル樹脂とを少なくとも含有してなることを特徴とするトナーであって、前記第一の樹脂としてアジピン酸を用いた樹脂が記載されている。
【０００３】
特許文献２には、高温高湿条件下においても、低温定着性を維持しつつ、高濃度画像が得られ、かぶりを抑制することを課題として、結晶性ポリエステル樹脂及び着色剤を少なくとも含有し、30℃90％ＲＨにおける0.1Hz、500Vでの誘電損失率ε”が、0.1以下であることを特徴とする静電荷現像用トナーであって、結晶性ポリエステルとして、炭素数8〜12の脂肪族ジカルボン酸化合物を含むカルボン酸成分を用いた樹脂が記載されている。
【先行技術文献】
【特許文献】
【０００４】
【特許文献１】特開２０１０−１７０１５１号公報
【特許文献２】特開２００９−７５３４２号公報
【発明の概要】
【発明が解決しようとする課題】
【０００５】
本発明の課題は、トナーの低温定着性、印字物の保存性及び印刷物のカールの発生の抑制に優れる、トナー用結着樹脂及び該結着樹脂を含有した電子写真用トナーを提供することにある。
【課題を解決するための手段】
【０００６】
本発明は、
〔１〕  アルコール成分と、アルコール成分100モルに対して、5〜25モルのアジピン酸化合物を含有するカルボン酸成分とを縮重合させて得られる、数平均分子量が1000〜2400である非晶質ポリエステルと、炭素数6〜12の脂肪族ジオールを70〜100モル％含有するアルコール成分と炭素数8〜12の脂肪族ジカルボン酸化合物を70〜100モル％含有するカルボン酸成分とを縮重合させて得られる結晶性ポリエステルとを含有してなる、トナー用結着樹脂、並びに
〔２〕  前記〔１〕記載のトナー用結着樹脂を含有してなる、電子写真用トナー
に関する。
【発明の効果】
【０００７】
本発明の結着樹脂を含有した電子写真用トナーは、トナーの低温定着性、印字物の保存性及び印刷物のカールの発生の抑制に優れた効果を奏する。
【発明を実施するための形態】
【０００８】
炭素数2〜12の脂肪族ジオールを70〜100モル％含むアルコール成分と炭素数8〜12の脂肪族ジカルボン酸化合物を70〜100モル％含むカルボン酸成分を縮重合させて得られる結晶性ポリエステルは、低融点であるため、印字物同士が融着し易く、印字物の保存性が低い。また、予想されたほど、優れた低温定着性を示すものではない。
【０００９】
この原因として、前記結晶性ポリエステルが、非晶質ポリエステルと親和性が低く、結晶性ポリエステルと非晶質ポリエステルとの溶融混練後、結晶性ポリエステルが再凝集を起こし、結晶性ポリエステルの結晶粒径が大きくなったためと考えられる。
【００１０】
そこで、本発明者らは、アルコール成分と、アルコール成分100モルに対して、5〜25モルのアジピン酸化合物を含有するカルボン酸成分とを縮重合して得られる非晶質ポリエステルであって、数平均分子量が1000〜2400である、低分子量の非晶質ポリエステルを前記結晶性ポリエステルと併用することで、印字物の保存性を高めるとともに、印刷物のカールを抑制することができることを見出した。
【００１１】
低分子量の非晶質ポリエステルを用いることで前記結晶性ポリエステルの分散性を良くすることはできるが、同時に結晶性ポリエステルの結晶性を阻害する。結晶性ポリエステルが十分に結晶化されないと、非晶質ポリエステルのガラス転移点が下がってしまい、印字物の保存性が低下する。特に前記結晶性ポリエステルは、低融点であるため、印字物の保存性が顕著に低下する。
【００１２】
これに対し、非晶質ポリエステルのカルボン酸成分にアジピン酸を一定量用いることで、前記結晶性ポリエステルを用いていても、非晶質ポリエステルのガラス転移点以上の温度においても、印字物の保存が可能となった。これは、非晶質ポリエステル中に微分散しているアジピン酸部位を核として前記結晶性ポリエステルの結晶化が促進されたため、非晶質ポリエステルのガラス転移点の低下が抑えられたためではないかと推定される。
【００１３】
さらに、本発明にかかる非晶質ポリエステルを用いることで、印刷物のカールの発生を抑制することができる。一般に、カールは、紙中の水分量が多い場合、トナーの定着工程で紙中の水分が蒸発するとカールしやすい。また、カールは、トナーが溶融状態にある定着時よりも、定着後において固化状態にある定着後において体積が小さくなる場合に起こり易い。結晶性ポリエステルは、一般に前記二つの状態で体積変化が大きいため、カールを引き起こしやすいが、本発明の結着樹脂を用いたトナーは、カールの発生が少ない。これは、印字、定着後に生成する結晶性ポリエステルの結晶が非常に小さく、かつ微分散していることによるものと考えられる。
【００１４】
本発明の結着樹脂は、それぞれ特定の原料モノマーを用いて得られる結晶性ポリエステルと非晶質ポリエステルを含むものである。
【００１５】
ここで、ポリエステル等の樹脂の結晶性は、軟化点と示差走査熱量計(DSC)による吸熱の最高ピーク温度との比、即ち、「軟化点／吸熱の最高ピーク温度」で定義される結晶性指数によって表される。一般に、この結晶性指数が1.4を超えると樹脂は非晶質であり、0.6未満では結晶性が低く非晶質部分が多い。本発明において、「結晶性ポリエステル」とは、結晶性指数が0.6〜1.4、好ましくは0.9〜1.2、さらに好ましくは1.0〜1.2であるポリエステルをいい、「非晶質ポリエステル」とは、結晶性指数が1.4を超えるか、0.6未満のポリエステルをいう。
【００１６】
「吸熱の最高ピーク温度」とは、実施例に記載する測定方法の条件下で観測される吸熱ピークのうち、最も高温側にあるピークの温度のことを指す。最高ピーク温度が軟化点と20℃以内の差であれば、最高ピーク温度を結晶性樹脂(結晶性ポリエステル)の融点とし、軟化点との差が20℃を超えるピークは非晶質ポリエステルのガラス転移に起因するピークとする。
【００１７】
樹脂の結晶性は、原料モノマーの種類とその比率、及び製造条件（例えば、反応温度、反応時間、冷却速度）等により調整することができる。
【００１８】
非晶質ポリエステルのカルボン酸成分は、トナーの低温定着性、印字物の保存性及び印刷物のカールの抑制の観点から、アジピン酸化合物を含有する。
【００１９】
なお、本発明においては、カルボン酸並びにその酸無水物及びそのアルキル(炭素数1〜3)エステル等の誘導体等を、カルボン酸化合物と総称する。また、カルボン酸化合物がアルキルエステルの場合、カルボン酸化合物の炭素数として記載している炭素数に、アルキルエステルのアルキル基の炭素数は含まれない。従って、アジピン酸化合物の場合は、アジピン酸とそのアルキルエステルが含まれる。
【００２０】
アジピン酸化合物の含有量は、トナーの低温定着性、印字物の保存性及び印刷物のカールの抑制の観点から、アルコール成分100モルに対して、5〜25モルであり、7〜23モルが好ましく、10〜20モルがより好ましい。アジピン酸化合物の含有量が、アルコール成分100モルに対して5モル未満では印字物の保存性が低下するが、これは結晶性ポリエステルの結晶化が促進されにくくなるためと推定される。また、アジピン酸化合物の含有量が25モルを超えても印字物の保存性が低下するが、これは結晶が小さくなりすぎるため、結晶性が低下するのではないかと推定される。
【００２１】
また、カルボン酸成分中のアジピン酸化合物の含有量は、トナーの低温定着性、印字物の保存性及び印刷物のカールの抑制の観点から、6〜30モル％が好ましく、9〜28モル％がより好ましく、10〜20モル％がさらに好ましい。
【００２２】
カルボン酸成分には、アジピン酸化合物以外に、ジカルボン酸化合物や3価以上の多価カルボン酸化合物が含有されていてもよい。
【００２３】
ジカルボン酸化合物としては、シュウ酸、マロン酸、マレイン酸、フマル酸、シトラコン酸、イタコン酸、グルタコン酸、コハク酸、セバシン酸、アゼライン酸等の脂肪族ジカルボン酸；フタル酸、イソフタル酸、テレフタル酸等の芳香族ジカルボン酸；シクロヘキサンジカルボン酸等の脂環式ジカルボン酸；及びこれらの酸の無水物、アルキル(炭素数1〜3)エステル等が挙げられる。
【００２４】
カルボン酸成分は、トナーの帯電性向上の観点から、芳香族ジカルボン酸化合物を含有することが好ましい。カルボン酸成分中、芳香族ジカルボン酸化合物の含有量は、トナーの低温定着性及び帯電性向上の観点から、好ましくは30〜90モル％、より好ましくは40〜90モル％、さらに好ましくは50〜85モル％である。
【００２５】
3価以上の多価カルボン酸化合物としては、1,2,4−ベンゼントリカルボン酸（トリメリット酸）、2,5,7−ナフタレントリカルボン酸、ピロメリット酸等の芳香族カルボン酸、及びこれらの酸無水物、アルキル(炭素数1〜3)エステル等の誘導体が挙げられる。
【００２６】
その他のカルボン酸化合物として、ロジン及びフマル酸、マレイン酸、アクリル酸等で変性されたロジン等も挙げられる。
【００２７】
本発明において、カルボン酸成分は、樹脂の分子量を調製し、トナーの耐キャリア汚染性及び保存性を高める観点から、3価以上の多価カルボン酸化合物、好ましくはトリメリット酸化合物、より好ましくは無水トリメリット酸を含有していることが好ましい。3価以上の多価カルボン酸化合物の含有量は、カルボン酸成分中、0.1〜30モル％が好ましく、1〜25モル％がより好ましく、5〜25モル％がさらに好ましい。
【００２８】
非晶質ポリエステルのアルコール成分は、トナーの低温定着性、印字物の保存性及び印刷物のカールの抑制の観点から、2,2-ビス(4−ヒドロキシフェニル)プロパンのポリオキシプロピレン付加物、2,2-ビス(4-ヒドロキシフェニル)プロパンのポリオキシエチレン付加物等を含む下記式(I)で表されるビスフェノールＡのアルキレンオキサイド付加物等の芳香族ジオールが好ましく、アルコール成分中、70〜100モル％が好ましく、80〜100モル％がより好ましく、90〜100モル％がよりさらに好ましい。
【００２９】
【化１】
0005584106.tif 000002
【００３０】
（式中、Ｒ1Ｏ及びＯＲ1はオキシアルキレン基であり、Ｒ1はエチレン及び／又はプロピレン基であり、ｘ及びｙはアルキレンオキサイドの付加モル数を示し、それぞれ正の数であり、ｘとｙの和の平均値は1〜16が好ましく、1〜8がより好ましく、1.5〜4がさらに好ましい）
【００３１】
2,2-ビス(4−ヒドロキシフェニル)プロパンのポリオキシプロピレン付加物と2,2-ビス(4-ヒドロキシフェニル)プロパンのポリオキシエチレン付加物とは、印字物の保存性の観点から併用することが好ましく、モル比（2,2-ビス(4−ヒドロキシフェニル)プロパンのポリオキシプロピレン付加物／2,2-ビス(4-ヒドロキシフェニル)プロパンのポリオキシエチレン付加物）は、50/50〜10/90が好ましく、40/60〜10/90がより好ましい。
【００３２】
その他のアルコール成分としては、炭素数2〜12の脂肪族ジオール；グリセリン、ペンタエリスリトール、トリメチロールプロパン等の3価以上のアルコールが挙げられる。
【００３３】
炭素数2〜12の脂肪族ジオールとしては、エチレングリコール、1,2-プロパンジオール、1,3-プロパンジオール、1,2-ブタンジオール、1,3-ブタンジオール、1,4-ブタンジオール、2,3-ブタンジオール、1,2-ペンタンジオール、1,3-ペンタンジオール、1,4-ペンタンジオール、1,5-ペンタンジオール、1,6-ヘキサンジオール、1,7-ヘプタンジオール、1,8-オクタンジオール、ネオペンチルグリコール、2,3-ペンタンジオール、2,4-ペンタンジオール等が挙げられる。これらの中では、トナーの低温定着性の観点から、エチレングリコール、1,2-プロパンジオール、1,3-プロパンジオール、2,3-ブタンジオール、ネオペンチルグリコールからなる群から選ばれる少なくとも１種が好ましい。
【００３４】
炭素数2〜12の脂肪族ジオールの含有量は、トナーの低温定着性の観点から、アルコール成分中、0〜70モル％が好ましく、0〜50モル％がより好ましく、0〜30モル％がさらに好ましい。
【００３５】
アルコール成分には1価のアルコールが、カルボン酸成分には1価のカルボン酸化合物が、樹脂の分子量調整の観点から、適宜含有されていてもよい。
【００３６】
非晶質ポリエステルの原料モノマーであるアルコール成分とカルボン酸成分とのモル比（カルボン酸成分／アルコール成分）は、印字物の保存性、及び印刷物のカールの抑制の観点から、好ましくは0.70〜1.10であり、より好ましくは0.70〜1.00、さらに好ましくは0.73〜0.90である。
【００３７】
本発明において、上記の非晶質ポリエステルは、ポリエステルのみならず、その変性樹脂も含まれる。
【００３８】
変性樹脂としては、例えば、ポリエステルがウレタン結合で変性されたウレタン変性ポリエステル、ポリエステルがエポキシ結合で変性されたエポキシ変性ポリエステル、及びポリエステル成分を含む２種以上の樹脂成分を有するハイブリッド樹脂等が挙げられる。
【００３９】
ポリエステル成分とビニル系樹脂成分とを有するハイブリッド樹脂は、それぞれの樹脂を必要に応じて開始剤等の存在下に溶融混練する方法、それぞれの樹脂を溶剤に溶解させ混合する方法、それぞれの樹脂の原料モノマー混合物を重合させる方法等の、いずれの方法により製造されたものでもよい。好ましくは、前記ポリエステル成分の原料モノマー及びビニル系樹脂成分の原料モノマーを用いて、縮重合反応と付加重合反応とを行う方法により得られる樹脂（特開平７−９８５１８号公報）である。
【００４０】
ビニル系樹脂成分の原料モノマーとしては、スチレン、α−メチルスチレン等のスチレン化合物；エチレン、プロピレン等のエチレン性不飽和モノオレフィン類；ブタジエン等のジオレフィン類；塩化ビニル等のハロビニル類；酢酸ビニル、プロピオン酸ビニル等のビニルエステル類；（メタ）アクリル酸のアルキル（炭素数1〜18）エステル、（メタ）アクリル酸ジメチルアミノエチル等のエチレン性モノカルボン酸のエステル；ビニルメチルエーテル等のビニルエーテル類；ビニリデンクロリド等のビニリデンハロゲン化物；Ｎ−ビニルピロリドン等のＮ−ビニル化合物類等が挙げられる。スチレン、アクリル酸ブチル、アクリル酸２−エチルヘキシル、及びメタクリル酸メチルが好ましく、スチレン及び／又は（メタ）アクリル酸のアルキルエステルが、ビニル系樹脂成分中、50重量％以上含有されていることが好ましく、より好ましくは80〜100重量％である。
【００４１】
なお、ビニル系樹脂成分の原料モノマーを重合させる際には、重合開始剤、架橋剤等を必要に応じて使用してもよい。
【００４２】
ビニル系樹脂成分の原料モノマーに対するポリエステル成分の原料モノマーの重量比（ポリエステル成分の原料モノマー／ビニル系樹脂成分の原料モノマー）は、ポリエステル成分により連続相を形成する観点から、好ましくは55/45〜95/5、より好ましくは60/40〜95/5、さらに好ましくは70/30〜90/10である。
【００４３】
非晶質ポリエステルの数平均分子量は、トナーの低温定着性、印字物の保存性及び印刷物のカールの抑制の観点から、1000〜2400であり、1100〜2000が好ましく、1200〜1800がより好ましい。また、重量平均分子量は、トナーの低温定着性、印字物の保存性及び印刷物のカールの抑制の観点から、3000〜7000が好ましく、3500〜6000がより好ましく、3500〜5500がさらに好ましい。なお、非晶質ポリエステルの数平均分子量及び重量平均分子量は、いずれもテトラヒドロフラン可溶分を測定した値をいう。非晶質ポリエステルの数平均分子量が、1000未満では、印字物の保存性が低下するが、これはガラス転移点が低下するためと推定される。また、2400を超えると、トナーの低温定着性や印刷物のカール抑制が低下するが、これは、結晶性ポリエステルとの混合性が低下するため、結晶性ポリエステルが微分散化し難くなるためと推定される。
【００４４】
非晶質ポリエステルの軟化点は、トナーの低温定着性、結晶性ポリエステルの分散性、印字物の保存性及び印刷物のカールの抑制の観点から、好ましくは68〜120℃、より好ましくは68〜100℃、さらに好ましくは68〜90℃、よりさらに好ましくは68〜85℃である。
【００４５】
本発明には、トナーの低温定着性及びホットオフセット性、印字物の保存性及び印刷物のカールの抑制の観点から、低軟化点の非晶質ポリエステルと高軟化点の非晶質ポリエステルとを用いることが好ましい。
【００４６】
アルコール成分と、アルコール成分100モルに対して、5〜25モルのアジピン酸化合物を含有するカルボン酸成分とを縮重合して得られる非晶質ポリエステルであって、数平均分子量が1000〜2400である、前記非晶質ポリエステルを前記低軟化点の非晶質ポリエステルとして用いることが好ましい。前記高軟化点のポリエステルの好ましいカルボン酸成分及びアルコール成分は、低軟化点のポリエステルと同じものを用いることができる。
【００４７】
低軟化点の非晶質ポリエステルの軟化点は、68〜120℃が好ましく、68〜100℃がより好ましく、68〜88℃がさらに好ましく、高軟化点の非晶質ポリエステルの軟化点は、120℃を超えて、160℃が好ましく、125〜160℃がより好ましく、125〜155℃がより好ましい。低軟化点の非晶質ポリエステルと高軟化点の非晶質ポリエステルとの軟化点の差は、10〜90℃が好ましく、20〜80℃がより好ましい。低軟化点の非晶質ポリエステルと高軟化点の非晶質ポリエステルの重量比（低軟化点の非晶質ポリエステル／高軟化点の非晶質ポリエステル）は、90/10〜50/50が好ましく、85/15〜70/30がより好ましい。
【００４８】
非晶質ポリエステルの酸価は、トナーの低温定着性の観点から、5〜50mgKOH/gが好ましく、10〜40mgKOH/gがより好ましく、15〜35mgKOH/gがさらに好ましい。水酸基価は、トナーの低温定着性の観点から、5〜50mgKOH/gが好ましく、10〜40mgKOH/gがより好ましく、15〜35mgKOH/gがさらに好ましい。
【００４９】
非晶質ポリエステルのガラス転移点は、トナーの低温定着性、印字物の保存性及び印刷物のカールの抑制の観点から、好ましくは35〜45℃、より好ましくは37〜43℃である。
【００５０】
なお、軟化点、数平均分子量、重量平均分子量、酸価、水酸基基及びガラス転移点は、原料モノマー組成、重合開始剤、分子量、触媒量等の調整又は反応条件の選択により調整することができる。
【００５１】
非晶質ポリエステルの製造において、アルコール成分とカルボン酸成分との縮重合反応は、例えば、錫化合物、チタン化合物等の後述するエステル化触媒等の存在下で行うことができ、不活性ガス雰囲気中で行うことが好ましい。非晶質ポリエステルの製造における昇温後の最終到達温度としては、180〜250℃が好ましく、190〜230℃がより好ましい。
【００５２】
非晶質ポリエステルのエステル化触媒としては、印刷物のカール抑制の観点から、式(IIa)又(IIb)：
Ｔｉ(Ｘ)m(ＯＨ)n              (IIa)
Ｏ＝Ｔｉ(Ｘ)p(ＯＹ)q          (IIb)
（式中、Ｘは炭素数2〜12のモノもしくはポリアルカノールアミンから1個の水酸基から水素原子を除いた残基であり、ポリアルカノールアミンの他の水酸基は同一のチタン原子に直接結合した水酸基と分子内で重縮合し環構造を形成していてもよく、他のチタン原子に直接結合した水酸基と分子間で重縮合し繰り返し構造を形成していてもよい。繰り返し構造を形成する場合の重合度は2〜5である。Ｙは水素原子又は1〜3個のエーテル結合を含んでいてもよい炭素数1〜8のアルキル基である。ｍは1〜4、好ましくは2〜4の整数、ｎは0〜3、好ましくは0〜2の整数、ｍとｎの和は4である。ｐは1〜2の整数、ｑは0〜1の整数、ｐとｑの和は2である。ｍ又はｐが2以上の場合、それぞれのＸは同一であっても異なっていてもよい。）
で表される少なくとも１種のチタン含有触媒が好ましい。
【００５３】
Ｘとしては、モノアルカノールアミン（とくにエタノールアミン）の残基、ジアルカノールアミン（とくにジエタノールアミン）の残基、及びトリアルカノールアミン（とくにトリエタノールアミン）の残基が好ましい。モノアルカノールアミンとしては、エタノールアミンが、ジアルカノールアミンとしては、ジエタノールアミンが、トリアルカノールアミンとしては、トリエタノールアミンが好ましく、印刷物のカール抑制の観点から、トリエタノールアミンがより好ましい。
【００５４】
Ｙにおいて、1〜3個のエーテル結合を含んでいてもよい炭素数1〜8のアルキル基としては、メチル基、エチル基、n-プロピル基、イソプロピル基、n-ブチル基、n-ヘキシル基、n-オクチル基、β-メトキシエチル基、β−エトキシエチル基等が挙げられる。
【００５５】
Ｙとしては、印刷物のカール抑制の観点から、水素原子及びエーテル結合を含まない炭素数1〜4のアルキル基が好ましく、水素原子、エチル基、及びイソプロピル基がより好ましい。
【００５６】
式(IIa)で表されるチタン含有触媒の具体例としては、チタニウムテトラキス（モノエタノールアミネート）、チタニウムモノヒドロキシトリス（トリエタノールアミネート）、チタニウムジヒドロキシビス（トリエタノールアミネート）、チタニウムトリヒドロキシトリエタノールアミネート、チタニウムジヒドロキシビス（ジエタノールアミネート）、チタニウムジヒドロキシビス（モノエタノールアミネート）、チタニウムジヒドロキシビス（モノプロパノールアミネート）、チタニウムジヒドロキシビス（Ｎ−メチルジエタノールアミネート）、チタニウムジヒドロキシビス（Ｎ−ブチルジエタノールアミネート）、テトラヒドロキシチタンとＮ，Ｎ，Ｎ’，Ｎ’−テトラヒドロキシエチルエチレンジアミンとの反応生成物、これらの分子内又は分子間重縮合物等が挙げられる。
【００５７】
また、式(IIb)で表されるチタン含有触媒の具体例としては、チタニルビス（トリエタノールアミネート）、チタニルビス（ジエタノールアミネート）、チタニルビス（モノエタノールアミネート）、チタニルヒドロキシエタノールアミネート、チタニルヒドロキシトリエタノールアミネート、チタニルエトキシトリエタノールアミネート、チタニルイソプロポキシトリエタノールアミネート、これらの分子内又は分子間重縮合物等が挙げられる。
【００５８】
結晶性ポリエステルの原料モノマーであるアルコール成分は、ポリエステルの結晶性を高める観点から、炭素数6〜12の脂肪族ジオールを含有する。
【００５９】
本発明における炭素数6〜12の脂肪族ジオールとしては、1,6-ヘキサンジオール、1,7-ヘプタンジオール、1,8-オクタンジオール、1,9-ノナンジオール、1,10-デカンジオール、1,11-ウンデカンジオール、1,12-ドデカンジオール、ネオペンチルグリコール及び1,4-ブテンジオール等が挙げられる。これらの中でも、トナーの低温定着性、印字物の保存安定性、及び印刷物のカール抑制の抑制の観点からは、アルコール成分は、炭素数6〜12の脂肪族ジオールを含有することが好ましく、炭素数6〜8の脂肪族ジオールを含有することがより好ましく、また、結晶性の観点からは、炭素数6〜12のα，ω−直鎖アルカンジオールを含有することが好ましく、炭素数6〜8のα，ω−直鎖アルカンジオールを含有することがより好ましく、1,6-ヘキサンジオールを含有することがさらに好ましい。
【００６０】
上記炭素数6〜12の脂肪族ジオールの含有量は、結晶性ポリエステルの結晶性をより高める観点から、アルコール成分中、70〜100モル％であり、好ましくは80〜100モル％、より好ましくは90〜100モル％である。1種類の炭素数6〜12のα，ω−直鎖アルカンジオールのアルコール成分中における含有量は、好ましくは70モル％以上、より好ましくは80〜100モル％、さらに好ましくは90〜100モル％であり、1,6-ヘキサンジオールのアルコール成分中における含有量は、好ましくは70モル％以上、より好ましくは80〜100モル％、さらに好ましくは90〜100モル％である。
【００６１】
炭素数6〜12の脂肪族ジオール以外のアルコール成分としては、エチレングリコール、1,2-プロピレングリコール、1,3-プロピレングリコール、1,4-ブタンジオール、1,5-ペンタンジオール等の炭素数が6〜12以外の脂肪族ジオール、2,2-ビス(4−ヒドロキシフェニル)プロパンのポリオキシプロピレン付加物、2,2-ビス(4-ヒドロキシフェニル)プロパンのポリオキシエチレン付加物等を含む下記式(I)で表されるビスフェノールＡのアルキレンオキサイド付加物等の芳香族ジオール；グリセリン、ペンタエリスリトール、トリメチロールプロパン等の3価以上のアルコール等が挙げられる。
【００６２】
【化２】
0005584106.tif 000003
【００６３】
（式中、Ｒ1Ｏ及びＯＲ1はオキシアルキレン基であり、Ｒ1はエチレン及び／又はプロピレン基であり、ｘ及びｙはアルキレンオキサイドの付加モル数を示し、それぞれ正の数であり、ｘとｙの和の平均値は1〜16が好ましく、1〜8がより好ましく、1.5〜4がさらに好ましい）
【００６４】
結晶性ポリエステルのカルボン酸成分は、トナーの低温定着性、印字物の保存安定性、及び印刷物のカール抑制の観点から、少なくとも炭素数8〜12の脂肪族ジカルボン酸化合物を含有する。
【００６５】
炭素数8〜12の脂肪族ジカルボン酸化合物としては、スベリン酸、アゼライン酸、セバシン酸、1,10−デカンジカルボン酸等が挙げられる。これらの中でも、トナーの低温定着性、印字物の保存安定性、及び印刷物のカール抑制の観点から、カルボン酸成分は、炭素数10〜12の脂肪族ジカルボン酸化合物を含有することが好ましく、セバシン酸を含有することがより好ましい。
【００６６】
炭素数8〜12の脂肪族ジカルボン酸化合物の含有量は、カルボン酸成分中、70〜100モル％であり、好ましくは90〜100モル％、より好ましくは実質的に100モル％である。当該含有量が、カルボン酸成分中、70モル％未満であると、トナーの低温定着性が低下する。トナーの低温定着性、印字物の保存安定性、及び印刷物のカール抑制の観点から、セバシン酸の含有量は、カルボン酸成分中、70〜100モル％が好ましく、90〜100モル％がより好ましく、実質的に100モル％がさらに好ましい。
【００６７】
炭素数8〜12の脂肪族ジカルボン酸化合物以外のカルボン酸成分としては、芳香族ジカルボン酸化合物、炭素数2〜7の脂肪族ジカルボン酸化合物、3価以上の芳香族多価カルボン酸化合物等が挙げられるが、特にこれらに限定されるものではない。
【００６８】
芳香族ジカルボン酸化合物としては、フタル酸、イソフタル酸、テレフタル酸等の芳香族ジカルボン酸及びこれらの酸の無水物、並びにそれらのアルキル(炭素数1〜3)エステルが好ましく挙げられる。
【００６９】
炭素数2〜7の脂肪族ジカルボン酸化合物としては、シュウ酸、マロン酸、マレイン酸、フマル酸、シトラコン酸、イタコン酸、グルタコン酸、コハク酸、アジピン酸等；それらの酸の無水物及びそれらの酸のアルキル(炭素数1〜3)エステル等が挙げられる。
【００７０】
3価以上の多価カルボン酸化合物としては、1,2,4−ベンゼントリカルボン酸（トリメリット酸）、2,5,7−ナフタレントリカルボン酸、ピロメリット酸等の芳香族カルボン酸、及びこれらの酸無水物、アルキル(炭素数1〜3)エステル等の誘導体が挙げられる。
【００７１】
アルコール成分には1価のアルコールが、カルボン酸成分には1価のカルボン酸化合物が、樹脂の分子量調整の観点から、適宜含有されていてもよい。
【００７２】
結晶性ポリエステルの軟化点は、トナーの低温定着性、印字物の保存性、及び印刷物のカールの抑制の観点から、60〜160℃が好ましく、60〜120℃がより好ましく、60〜100℃がさらに好ましく、60〜90℃がよりさらに好ましい。
【００７３】
結晶性ポリエステルの融点は、トナーの低温定着性、印字物の保存性、及び印刷物のカールの抑制の観点から、好ましくは60〜130℃、より好ましくは60〜100℃、さらに好ましくは60〜90℃である。
【００７４】
結晶性ポリエステルの数平均分子量は、トナーの低温定着性、印字物の保存性、及び印刷物のカールの抑制の観点から、好ましくは1000以上、より好ましくは1500以上である。ただし、結晶性ポリエステルの生産性を考慮すると、数平均分子量は6000以下が好ましく、5000以下がより好ましく、4500以下がさらに好ましい。上記観点から、結晶性ポリエステルの数平均分子量は、1000〜6000が好ましく、1000〜5000がより好ましく、1500〜4500がさらに好ましい。
【００７５】
また、重量平均分子量も、数平均分子量と同様の観点から、好ましくは3,000以上、より好ましくは5,000以上、さらに好ましくは8,000以上であり、好ましくは100,000以下、より好ましくは50,000以下、さらに好ましくは30,000以下、よりさらに好ましくは20,000以下である。上記観点から、結晶性ポリエステルの重量平均分子量は、3,000〜100,000が好ましく、5,000〜50,000がより好ましく、5,000〜30,000がさらに好ましく、8,000〜20,000がよりさらに好ましい。
【００７６】
なお、本発明において、結晶性ポリエステルの数平均分子量及び重量平均分子量は、いずれもクロロホルム可溶分を測定した値をいう。数平均分子量及び重量平均分子量は、縮重合の反応温度を高めたり、触媒量を増加させたり、助触媒を併用したり、反応時間を長くすることで大きくすることができる。
【００７７】
結晶性ポリエステルの原料モノマーであるアルコール成分とカルボン酸成分との原料モル比（カルボン酸成分／アルコール成分）は、ポリエステルの末端をカルボキシ基が主とし、印字物の保存性及び印刷物のカールの抑制の観点から、好ましくは1.03〜1.20、より好ましくは1.03〜1.15、さらに好ましくは1.04〜1.12、よりさらに好ましくは1.05〜1.10である。モル比(カルボン酸成分／アルコール成分)が1.03以上であれば、水酸基末端割合が少なくなり、印字物の保存性及び印刷物のカールの抑制が向上する。モル比(カルボン酸成分/アルコール成分)が1.20以下であれば、結晶性ポリエステルの低分子量成分の量が増えすぎることなく、印字物の保存性及び印刷物のカールの抑制が向上する。
【００７８】
結晶性ポリエステルの製造における温度条件は、130〜250℃が好ましく、昇温後の最終到達温度としては、180〜250℃が好ましく、190〜230℃がより好ましい。
【００７９】
結晶性ポリエステルの製造では、トナーの低温定着性、印字物の保存性及び印刷物のカールの抑制の観点から、130〜160℃、好ましくは130〜150℃の温度範囲で、理論反応水量の排出時を反応率100％とした場合に、排出された反応水量から求められる縮重合反応の反応率が好ましくは40％以上、より好ましくは50％以上、さらに好ましくは60％以上になるまで縮重合反応させることが好ましい。
【００８０】
130〜160℃の比較的低い温度を考慮すると反応率は、好ましくは80％以下、より好ましくは40〜80％、さらに好ましくは50〜80％、よりさらに好ましくは60〜80％になるまで、前記温度範囲で縮重合反応させることが好ましい。
【００８１】
すなわち、アルコール成分とカルボン酸成分との混合物を、昇温して縮重合反応を行なう過程において、130〜160℃の比較的低い温度範囲で、反応率が40％以上になるまで縮重合反応を進めることで、結晶性ポリエステルの低分子量成分の量を減らすことができ、印字物の保存性及び印刷物のカールの抑制を向上させることができる。これは、高温で短時間に反応させた場合に比べ、モノマー成分が十分に反応するため低分子量成分が減少するためと考えられる。
【００８２】
縮重合の反応率が40％以上になるまで130〜160℃の温度範囲を保持する必要は必ずしもなく、本発明の効果を損なわない限り、一時的に範囲外であってもよいが、最終的に反応率が40％以上のいずれかの地点で130〜160℃の温度範囲であることが好ましい。
【００８３】
具体的には、好ましくは3〜12時間、より好ましくは3〜10時間、さらに好ましくは3〜8時間前記の温度範囲で保持して反応させることで反応率を40％以上にすることが好ましい。
【００８４】
また、触媒は、縮重合反応の反応率(理論反応水量の排出時を反応率100％とした場合に、排出された反応水量から計算された縮重合反応の反応率。以下同じ。)が70％以上になった時点で反応系内に添加することが印字物の保存性及び印刷物のカールの抑制の観点から好ましい。触媒は反応水により失活することがあり、反応初期から使用している触媒が失活したものは、反応後期に加える触媒の作用を阻害したり、結晶性ポリエステルの結晶性を低下させたりすることがあるため、反応初期に使用する触媒量は抑えることが好ましい。
【００８５】
縮重合反応の反応率70％以上、好ましくは縮重合反応の反応率70〜90％の時点で添加する触媒量は、好ましくは触媒全量の50重量％以上、より好ましくは70重量％以上、さらに好ましくは80重量％以上である。
【００８６】
さらに、縮重合反応の反応率90％以上で、減圧度12kPa以下で、好ましくは減圧時間1時間以上、より好ましくは1〜10時間、さらに好ましくは1〜5時間縮重合反応させることが、印字物の保存性及び印刷物のカールの抑制の観点から好ましい。
【００８７】
縮重合反応の終点は、撹拌装置を用いない反応槽中で終了する場合は、反応槽から結晶性ポリエステルを取り出した時であり、撹拌装置を用いる反応槽中で終了する場合は、撹拌を実質上停止した時である。なお、縮重合反応の終点は、求められる樹脂の性能に依存するが通常縮重合反応の反応率が90％以上であることが好ましい。
【００８８】
結晶性ポリエステルのエステル化触媒としては、トナーの保存性を向上させる観点から、Ｓｎ-Ｃ結合を有していない錫(II)化合物が好ましい。
【００８９】
Ｓｎ-Ｃ結合を有していない錫(II)化合物としては、Ｓｎ-Ｏ結合を有する錫(II)化合物、Ｓｎ-Ｘ(Ｘはハロゲン原子を示す)結合を有する錫(II)化合物等が好ましく、Ｓｎ-Ｏ結合を有する錫(II)化合物がより好ましい。
【００９０】
Ｓｎ-Ｏ結合を有する錫(II)化合物としては、シュウ酸錫(II)、酢酸錫(II)、オクタン酸錫(II)、2-エチルヘキサン酸錫(II)、ラウリル酸錫(II)、ステアリン酸錫(II)、オレイン酸錫(II)等の炭素数2〜28のカルボン酸基を有するカルボン酸錫(II)；オクチロキシ錫(II)、ラウロキシ錫(II)、ステアロキシ錫(II)、オレイロキシ錫(II)等の炭素数2〜28のアルコキシ基を有するアルコキシ錫(II)；酸化錫(II)；硫酸錫(II)等が、Ｓｎ-Ｘ(Ｘはハロゲン原子を示す)結合を有する錫(II)化合物としては、塩化錫(II)、臭化錫(II)等のハロゲン化錫(II)等が挙げられ、これらの中では、触媒能の点から、(Ｒ2ＣＯＯ)2Ｓｎ(ここでＲ2は炭素数5〜19のアルキル基又はアルケニル基を示す)で表される脂肪酸錫(II)、(Ｒ3Ｏ)2Ｓｎ(ここでＲ3は炭素数6〜20のアルキル基又はアルケニル基を示す)で表されるアルコキシ錫(II)及びＳｎＯで表される酸化錫(II)が好ましく、(Ｒ2ＣＯＯ)2Ｓｎで表される脂肪酸錫(II)及び酸化錫(II)がより好ましく、オクタン酸錫(II)、2-エチルヘキサン酸錫(II)、ステアリン酸錫(II)及び酸化錫(II)がさらに好ましい。
【００９１】
非晶質ポリエステル及び結晶性ポリエステルの製造に用いられる他の触媒としては、Ti-O結合を有するチタン化合物が好ましく、具体的には、総炭素数1〜28のアルコキシ基、総炭素数2〜28のアルケニルオキシ基又は総炭素数1〜28のアシルオキシ基を有する化合物がより好ましい。
【００９２】
上記チタン化合物の具体例としては、チタンジイソプロピレートビストリエタノールアミネート〔Ｔｉ(Ｃ6Ｈ14Ｏ3Ｎ)2(Ｃ3Ｈ7Ｏ)2〕、チタンジイソプロピレートビスジエタノールアミネート〔Ｔｉ(Ｃ4Ｈ10Ｏ2Ｎ)2(Ｃ3Ｈ7Ｏ)2〕、チタンジペンチレートビストリエタノールアミネート〔Ｔｉ(Ｃ6Ｈ14Ｏ3Ｎ)2(Ｃ5Ｈ11Ｏ)2〕、チタンジエチレートビストリエタノールアミネート〔Ｔｉ(Ｃ6Ｈ14Ｏ3Ｎ)2(Ｃ2Ｈ5Ｏ)2〕、チタンジヒドロキシオクチレートビストリエタノールアミネート〔Ｔｉ(Ｃ6Ｈ14Ｏ3Ｎ)2(ＯＨＣ8Ｈ16Ｏ)2〕、チタンジステアレートビストリエタノールアミネート〔Ｔｉ(Ｃ6Ｈ14Ｏ3Ｎ)2(Ｃ18Ｈ37Ｏ)2〕、チタントリイソプロピレートトリエタノールアミネート〔Ｔｉ(Ｃ6Ｈ14Ｏ3Ｎ)(Ｃ3Ｈ7Ｏ)3〕、チタンモノプロピレートトリス(トリエタノールアミネート)〔Ｔｉ(Ｃ6Ｈ14Ｏ3Ｎ)3(Ｃ3Ｈ7Ｏ)〕等が挙げられ、これらの中ではチタンジイソプロピレートビストリエタノールアミネート、チタンジイソプロピレートビスジエタノールアミネート及びチタンジペンチレートビストリエタノールアミネートが好ましく、これらは、例えばマツモト交商(株)の市販品としても入手できる。
【００９３】
他の好ましいチタン化合物の具体例としては、テトラ-ｎ-ブチルチタネート〔Ｔｉ(Ｃ4Ｈ9Ｏ)4〕、テトラプロピルチタネート〔Ｔｉ(Ｃ3Ｈ7Ｏ)4〕、テトラステアリルチタネート〔Ｔｉ(Ｃ18Ｈ37Ｏ)4〕、テトラミリスチルチタネート〔Ｔｉ(Ｃ14Ｈ29Ｏ)4〕、テトラオクチルチタネート〔Ｔｉ(Ｃ8Ｈ17Ｏ)4〕、ジオクチルジヒドロキシオクチルチタネート〔Ｔｉ(Ｃ8Ｈ17Ｏ)2(ＯＨＣ8Ｈ16Ｏ)2〕、ジミリスチルジオクチルチタネート〔Ｔｉ(Ｃ14Ｈ29Ｏ)2(Ｃ8Ｈ17Ｏ)2〕等が挙げられ、これらの中ではテトラステアリルチタネート、テトラミリスチルチタネート、テトラオクチルチタネート及びジオクチルジヒドロキシオクチルチタネートが好ましい。これらは、例えばハロゲン化チタンを対応するアルコールと反応させることにより得ることができ、又は、ニッソー社等の市販品としても入手できる。
【００９４】
エステル化触媒は、1種又は2種以上を併せて使用することができる。
【００９５】
エステル化触媒の使用量は、アルコール成分とカルボン酸成分の総量100重量部に対して、0.01〜2.0重量部が好ましく、0.1〜1.5重量部がより好ましく、0.2〜1.0重量部がさらに好ましい。
【００９６】
本発明において、互いに隣接する3個の炭素原子に結合した水素原子が水酸基で置換されたベンゼン環を有するピロガロール化合物をエステル化触媒とともに助触媒として用いることもできる。
【００９７】
ピロガロール化合物としては、ピロガロール、没食子酸、没食子酸エステル、2,3,4-トリヒドロキシベンゾフェノン、2,2’,3,4-テトラヒドロキシベンゾフェノン等のベンゾフェノン誘導体、エピガロカテキン、エピガロカテキンガレート等のカテキン誘導体等が挙げられる。
【００９８】
ピロガロール化合物とエステル化触媒の重量比(ピロガロール化合物／エステル化触媒)は、トナーの保存性の観点から、0.01〜0.5が好ましく、0.03〜0.3がより好ましく、0.05〜0.2がさらに好ましい。
【００９９】
本発明の結着樹脂において、結晶性ポリエステルと非晶質ポリエステルの重量比(非晶質ポリエステル／結晶性ポリエステル)は、トナーの低温定着性の向上の観点から、95/5〜50/50が好ましく、95/5〜60/40がより好ましく、93/7〜70/30がさらに好ましい。
【０１００】
本発明の結着樹脂には、本発明の効果を損なわない範囲で、結晶性ポリエステルと非晶質ポリエステル以外の公知の結着樹脂、例えば、スチレン-アクリル樹脂等のビニル系樹脂、エポキシ樹脂、ポリカーボネート、ポリウレタン等の他の樹脂が併用されていてもよいが、前記結晶性ポリエステルと非晶質ポリエステルの総含有量は、結着樹脂中、70重量％以上が好ましく、80重量％以上がより好ましく、90重量％以上がさらに好ましく、実質的に100重量％であることがさらに好ましい。
【０１０１】
本発明のトナーは、トナーの保存性を向上させる観点から、アミド化合物を含有していることが好ましい。
【０１０２】
アミド化合物としては、ポリアミド、脂肪酸アミド、芳香族アミド化合物等が挙げられるが、これらの中では、触媒との親和性の観点から脂肪酸アミドが好ましく、脂肪酸アミドとしては、ポリエステルとの相溶性の観点から、アルキレンビス脂肪酸アミドが好ましい。本発明において好適な脂肪酸アミドとしては、ステアリン酸アミド、オレイン酸アミド、メタクリル酸アミド、ニコチン酸アミドフェニル酢酸アミド、n-酪酸アミド、イソ酪酸アミド、プロピオンアミド、エチレンビスステアリン酸アミド、ヘキサメチレンビスラウリン酸アミド、エチレンビスラウリン酸アミド、ヘキサメチレンビスステアリン酸アミド、N,N-エチレンビスオクタドアミド等が挙げられ、熱的安定性の高さから、ステアリン酸アミド及びエチレンビスステアリン酸アミドがより好ましい。
【０１０３】
アミド化合物の含有量は、結着樹脂100重量部に対して、0.1〜5重量部が好ましく、0.5〜3重量部がより好ましい。
【０１０４】
本発明のトナーには、さらに、着色剤、離型剤、荷電制御剤、荷電制御樹脂、磁性粉、流動性向上剤、導電性調整剤、体質顔料、繊維状物質等の補強充填剤、酸化防止剤、老化防止剤、クリーニング性向上剤等の添加剤が適宜含有されていてもよい。
【０１０５】
着色剤としては、トナー用着色剤として用いられている染料、顔料等のすべてを使用することができ、カーボンブラック、フタロシアニンブルー、パーマネントブラウンFG、ブリリアントファーストスカーレット、ピグメントグリーンB、ローダミン−Bベース、ソルベントレッド49、ソルベントレッド146、ソルベントブルー35、キナクリドン、カーミン6B、ジスアゾエロー等が用いることができ、本発明のトナーは、黒トナー、カラートナーのいずれであってもよい。着色剤の含有量は、結着樹脂100重量部に対して、1〜40重量部が好ましく、2〜10重量部がより好ましい。
【０１０６】
離型剤としては、ポリオレフィンワックス、パラフィンワックス、シリコーン類；オレイン酸アミド、エルカ酸アミド、リシノール酸アミド、ステアリン酸アミド等の脂肪酸アミド類；カルナバロウワックス、ライスワックス、キャンデリラワックス、木ロウ、ホホバ油等の植物系ワックス；ミツロウ等の動物系ワックス；モンタンワックス、オゾケライト、セレシン、マイクロクリスタリンワックス、フィッシャートロプシュワックス等の鉱物・石油系ワックス等のワックスが挙げられ、これらは単独で又は2種以上を混合して用いることができる。
【０１０７】
離型剤の融点は、トナーの低温定着性と耐オフセット性の観点から、60〜160℃が好ましく、60〜150℃がより好ましい。
【０１０８】
離型剤の含有量は、結着樹脂100重量部に対して、結着樹脂中への分散性の観点から、0.5〜10重量部が好ましく、1〜8重量部がより好ましく、1.5〜7重量部がさらに好ましい。
【０１０９】
荷電制御剤は、特に限定されず、正帯電性荷電制御剤及び負帯電性荷電制御剤のいずれを含有していてもよい。
【０１１０】
正帯電性荷電制御剤としては、ニグロシン染料、例えば「ニグロシンベースEX」、「オイルブラックBS」、「オイルブラックSO」、「ボントロンN-01」、「ボントロンN-07」、「ボントロンN-09」、「ボントロンN-11」(以上、オリエント化学工業社製)等；3級アミンを側鎖として含有するトリフェニルメタン系染料、4級アンモニウム塩化合物、例えば「ボントロンP-51」(オリエント化学工業社製)、セチルトリメチルアンモニウムブロミド、「COPY CHARGE PX VP435」(ヘキスト社製)等；ポリアミン樹脂、例えば「AFP-B」(オリエント化学工業社製)等；イミダゾール誘導体、例えば「PLZ-2001」、「PLZ-8001」(以上、四国化成社製)等が挙げられる。
【０１１１】
また、負帯電性の荷電制御剤としては、含金属アゾ染料、例えば「バリファーストブラック3804」、「ボントロンS-31」(以上、オリエント化学工業社製)、「T-77」(保土谷化学工業社製)、「ボントロンS-32」、「ボントロンS-34」、「ボントロンS-36」(以上、オリエント化学工業社製)、「アイゼンスピロンブラックTRH」(保土谷化学工業社製)等；ベンジル酸化合物の金属化合物、例えば、「LR-147」、「LR-297」(以上、日本カーリット社製)；サリチル酸化合物の金属化合物、例えば、「ボントロンE-81」、「ボントロンE-84」、「ボントロンE-88」、「E-304」(以上、オリエント化学工業社製)、「TN-105」(保土谷化学工業社製)；銅フタロシアニン染料；4級アンモニウム塩、例えば「COPY CHARGE NX VP434」(ヘキスト社製)、ニトロイミダゾール誘導体；有機金属化合物、例えば「TN105」(保土谷化学工業社製)等が挙げられる。
【０１１２】
荷電制御剤の含有量は、トナーの帯電立ち上がり性の観点から、結着樹脂100重量部に対して、0.01〜10重量部が好ましく、0.01〜5重量部がより好ましく、0.3〜3重量部がさらに好ましく、0.5〜3重量部がよりさらに好ましく、1〜2重量部がよりさらに好ましい。
【０１１３】
本発明のトナーは、溶融混練法、乳化転相法、重合法等の従来より公知のいずれの方法により得られたトナーであってもよいが、生産性や着色剤の分散性の観点から、溶融混練法による粉砕トナーが好ましい。溶融混練法による粉砕トナーの場合、例えば、結着樹脂、着色剤、荷電制御剤等の原料をヘンシェルミキサー等の混合機で均一に混合した後、密閉式ニーダー、１軸もしくは２軸の押出機、オープンロール型混練機等で溶融混練し、冷却、粉砕、分級して製造することができる。一方、トナーの小粒径化の観点からは、重合法によるトナーが好ましい。
【０１１４】
本発明のトナーの体積中位粒径(Ｄ50)は、3〜15μｍが好ましく、3〜10μmがより好ましい。なお、本明細書において、体積中位粒径(Ｄ50)とは、体積分率で計算した累積体積頻度が粒径の小さい方から計算して50％になる粒径を意味する。
【０１１５】
本発明のトナーには、転写性を向上させるために、無機微粒子を外添剤として用いるのが好ましい。具体的には、シリカ、アルミナ、チタニア、ジルコニア、酸化錫、及び酸化亜鉛からなる群から選ばれる１種以上が好ましく挙げられ、これらの中では、シリカが好ましく、埋め込み防止の観点から、比重の小さいシリカが含有されているのがより好ましい。
【０１１６】
外添剤の含有量は、外添剤で処理する前のトナー粒子100重量部に対して、好ましくは0.05〜5重量部であり、より好ましくは0.1〜3重量部であり、さらに好ましくは0.3〜3重量部である。
【０１１７】
本発明のトナーは、一成分現像用トナーとして、又はキャリアと混合して二成分現像剤として用いることができる。
【実施例】
【０１１８】
〔樹脂の軟化点〕
フローテスター（島津製作所、CFT-500D）を用い、1gの試料を昇温速度6℃/分で加熱しながら、プランジャーにより1.96MPaの荷重を与え、直径1mm、長さ1mmのノズルから押出する。温度に対し、フローテスターのプランジャー降下量をプロットし、試料の半量が流出した温度を軟化点とする。
【０１１９】
〔樹脂の吸熱の最高ピーク温度及び融点〕
示差走査熱量計(ティー・エイ・インスツルメント・ジャパン社製、Q-100)を用いて、試料0.01〜0.02gをアルミパンに計量し、室温から降温速度10℃/分で0℃まで冷却しそのまま１分間静止させた。その後、昇温速度50℃/分で測定した。観測される吸熱ピークのうち、最も高温側にあるピークの温度を吸熱の最高ピーク温度とした。最高ピーク温度が軟化点と20℃以内の差であれば、そのピーク温度を融点とする。
【０１２０】
〔樹脂のガラス転移点〕
示差走査熱量計(ティー・エイ・インスツルメント・ジャパン社製、Q-20)を用いて、試料を0.01〜0.02gをアルミパンに計量し、200℃まで昇温し、その温度から降温速度10℃／分で0℃まで冷却したサンプルを昇温速度10℃／分で昇温し、吸熱の最高ピーク温度以下のベースラインの延長線とピークの立ち上がり部分からピークの頂点までの最大傾斜を示す接線との交点の温度とする。
【０１２１】
〔樹脂の酸価〕
JIS K0070の方法により測定する。但し、測定溶媒のみJIS K0070の規定のエタノールとエーテルの混合溶媒から、アセトンとトルエンの混合溶媒(アセトン：トルエン＝1:1(容量比))に変更する。
【０１２２】
〔樹脂の水酸基価〕
JIS K0070の方法により測定する。
【０１２３】
〔樹脂の重量平均分子量及び数平均分子量〕
以下の方法により、ゲル浸透クロマトグラフィー(ＧＰＣ)法により分子量分布を測定し、重量平均分子量及び数平均分子量を求める。
(1) 試料溶液の調製
濃度が0.5g/100mlになるように、試料を、クロロホルム(結晶性ポリエステル)又はテトラヒドロフラン(非晶質ポリエステル)に、25℃で溶解させる。次いで、この溶液をポアサイズ0.2μmのフッ素樹脂フィルター(ADVANTEC社製、DISMIC-25JP)を用いて濾過して不溶解成分を除き、試料溶液とする。
(2) 分子量測定
下記の測定装置と分析カラムを用い、溶離液としてクロロホルム(結晶性ポリエステル)又はテトラヒドロフラン(非晶質ポリエステル)を、毎分1mlの流速で流し、40℃の恒温槽中でカラムを安定させる。そこに試料溶液100μlを注入して測定を行う。試料の分子量は、あらかじめ作成した検量線に基づき算出する。このときの検量線には、数種類の単分散ポリスチレン(東ソー社製のA-500(5.0×102)、A-1000(1.01×103)、A-2500(2.63×103)、A-5000(5.97×103)、F-1(1.02×104)、F-2(1.81×104)、F-4(3.97×104)、F-10(9.64×104)、F-20(1.90×105)、F-40(4.27×105)、F-80(7.06×105)、F-128(1.09×106))を標準試料として作成したものを用いる。
測定装置：HLC-8220GPC（東ソー社製）
分析カラム：GMHXL＋G3000HXL（東ソー社製）
【０１２４】
〔離型剤の融点〕
示差走査熱量計（セイコー電子工業社製、DSC210）を用いて200℃まで昇温し、その温度から降温速度10℃／分で0℃まで冷却したサンプルを昇温速度10℃／分で昇温し、融解熱の最大ピーク温度を融点とする。
【０１２５】
〔トナーの体積中位粒径（Ｄ50）〕
測定機：コールターマルチサイザーII（ベックマンコールター社製）
アパチャー径：50μｍ
解析ソフト：コールターマルチサイザーアキュコンプ バージョン 1.19（ベックマンコールター社製）
電解液：アイソトンII（ベックマンコールター社製）
分散液：エマルゲン109Ｐ（花王社製、ポリオキシエチレンラウリルエーテル、HLB：13.6）5％電解液
分散条件：分散液5mlに測定試料10mgを添加し、超音波分散機にて1分間分散させ、その後、電解液25mlを添加し、さらに、超音波分散機にて1分間分散させる。
測定条件：ビーカーに電解液100mlと分散液を加え、3万個の粒子の粒径を20秒で測定できる濃度で、3万個の粒子を測定し、その粒度分布から体積中位粒径（Ｄ50）を求める。
【０１２６】
非晶質ポリエステルの製造例１〔樹脂ＡＡ〜ＡＬ〕
表１、２に示す配合量のBPA-PO、BPA-EO、テレフタル酸及びチタニウムジヒドロキシビス（トリエタノールアミネート）40g及び没食子酸1gを添加し、230℃にて10時間反応を行った。反応後、190℃に温度を下げ、アジピン酸を添加し、常圧で2時間反応させた。さらに無水トリメリット酸を加え、表１、２に記載の軟化点になるまで反応させて、非晶質ポリエステルを得た。
【０１２７】
非晶質ポリエステルの製造例２〔樹脂ＡＭ〕
チタニウムジヒドロキシビス（トリエタノールアミネート）の代わりに、2-エチルヘキサン酸錫(II)40ｇを用いた以外は、製造例１と同様にして、非晶質ポリエステルを得た。
【０１２８】
非晶質ポリエステルの製造例３〔樹脂Ｂ〕
表２に示す配合量のBPA-PO、BPA-EO、テレフタル酸及びチタニウムジヒドロキシビス（トリエタノールアミネート）40g及び没食子酸2gを添加し、230℃にて10時間反応を行った。反応後、190℃に温度を下げ、アジピン酸及び無水トリメリット酸を加え、1時間反応させた後、210℃に昇温し、さらに1時間反応させた。その後、30Kpaにて、表２に記載の軟化点になるまで反応させて、非晶質ポリエステルを得た。
【０１２９】
【表１】
0005584106.tif 000004
【０１３０】
【表２】
0005584106.tif 000005
【０１３１】
結晶性ポリエステルの製造例〔樹脂Ａ−１、Ｃ−１〕
窒素導入管、脱水管、撹拌器及び熱電対を装備した10Ｌ容の四つ口フラスコに、表３に示す配合量の原料モノマーを入れ、140℃に加熱して6時間反応させた後(反応率65％)、200℃まで10℃／時間で昇温しつつ反応させた。200℃にて反応率80％まで反応させた後、2-エチルヘキサン酸錫(II)20gを加えて、さらに200℃にて2時間反応を行った。さらに8kPaにて2時間反応を行い、結晶性ポリエステルを得た。
【０１３２】
結晶性ポリエステルの製造例〔樹脂Ｂ−１〕
窒素導入管、脱水管、撹拌器及び熱電対を装備した10Ｌ容の四つ口フラスコに、表３に示す配合量の原料モノマーとともに、2-エチルヘキサン酸錫(II)40gを入れ、200℃まで4時間で昇温しつつ反応させた。さらに、200℃にて反応率90％まで反応させた後、8kPaにて1時間反応を行い、結晶性ポリエステルを得た。
【０１３３】
【表３】
0005584106.tif 000006
【０１３４】
実施例１〜１０及び比較例１〜６
表４に示す結着樹脂100重量部、着色剤「ファストゲンスーパーマゼンタR」(C．I．ピグメント レッド122、大日本インキ化学工業(株)製)6重量部、荷電制御剤「LR-147」(日本カーリット社製)1重量部、エチレンビスステアリン酸アミド「カオーワックスEB-P」(花王株式会社製)2重量部及び離型剤「カルナウバワックス C1」(加藤洋行社製、融点：80℃)4重量部を、ヘンシェルミキサーでよく攪拌した後、混練部分の全長1560mm、スクリュー径42mm、バレル内径43mmの同方向回転二軸押出機を用いて溶融混練した。ロールの回転速度は200r/min、ロール内の加熱設定温度は100℃であり、混練物の温度は160℃、混練物の供給速度は10kg/時、平均滞留時間は約18秒であった。冷却後、ジェットミルで体積中位粒径(Ｄ50)6.5μmのトナー粒子を得た。
【０１３５】
得られたトナー粒子100重量部に対し、外添剤として「アエロジル R-972」(疎水性シリカ、日本アエロジル社製、個数平均粒子径：16nm)1.5重量部及び「SI-Y」(疎水性シリカ、日本アエロジル社製、個数平均粒子径：40nm)1.0重量部を添加し、ヘンシェルミキサーで3600r/min、5分間混合することにより、外添剤処理を行い、トナーを得た。
【０１３６】
試験例１〔最低定着温度評価〕
複写機「AR-505」(シャープ社製)にトナーを実装し、未定着で再生紙(リサイクルカット判 G80A4W、トッパン・フォームズ製)に画像出しを行った(印字面積：2cm×12cm、付着量：0.6mg/cm2)。前記複写機の定着機をオフラインで、90℃から240℃へ5℃ずつ順次定着温度を上昇させながら、600mm/secで用紙に定着させた。
【０１３７】
500gの荷重をかけた底面が15mm×7.5mmの砂消しゴム（Lion ER-502R Ink&Ballpen）で、定着機を通して定着させた画像を5往復擦り、擦る前後の光学反射密度を反射濃度計「RD-915」(商品名、マクベス社製)を用いて測定し、両者の比率(擦り後/擦り前)が最初に80％を越える定着ローラーの温度を最低定着温度とし、以下の評価基準に従って、低温定着性を評価した。結果を表４に示す。
【０１３８】
〔評価基準〕
Ａ：最低定着温度が110℃未満である。
Ｂ：最低定着温度が110℃以上、115℃未満である。
Ｃ：最低定着温度が115℃以上、120℃未満である。
Ｄ：最低定着温度が120℃以上、130℃未満である。
Ｅ：最低定着温度が130℃以上である。
【０１３９】
試験例２〔印字物保存性〕
試験例１の複写機を用い、試験例１と同様にして、前記リサイクルカット判G80A4Wの用紙に未定着で画像を出し（19cm×26cm、付着量：0.6mg/cm2）、試験例１で求めた最低定着温度＋20℃の温度において定着を行いテスト紙（印字物）を得た。新品の前記用紙(G80A4W)の上に印字面を下にして前記テスト紙を置き、さらにその上に50枚の新品の紙(G80A4W)を重ねた。その状態で、50℃、湿度60％の恒温恒湿槽に8時間入れた後、取り出し、25℃で状態を確認した。以下の評価基準に従って、印字物保存性を評価した。結果を表４に示す。
【０１４０】
＜評価基準＞
Ａ：全く融着がない。
Ｂ：はがす時に若干の融着はわずかにあるが、はがした後の画像欠損は確認されない。
Ｃ：はがす時に融着があり、はがした後の画像欠損がわずかにある。
Ｄ：はがす時に融着があり、はがした後の画像欠損が明らかにある。
Ｅ：完全に融着しており、はがれない。
【０１４１】
試験例３〔印刷物のカール抑制評価〕
試験例２のテスト紙（印字物）を、机等の平行な板の上に印字面を上にして置き（25℃）、端部の机との離れ(距離)を４箇所測定し、最大の離れ値を求めた。以下の評価基準に従って、カールを評価した。結果を表４に示す。
【０１４２】
〔評価基準〕
Ａ：端部の反り返りの最大値が1mm以下
Ｂ：端部の反り返りの最大値が1mmを超えて、3mm以下
Ｃ：端部の反り返りの最大値が3mmを超えて、5mm以下
Ｄ：端部の反り返りの最大値が5mmを超えて、10mm以下
Ｅ：端部の反り返りの最大値が10mmを超える
【０１４３】
【表４】
0005584106.tif 000007
【０１４４】
以上の結果から、比較例１〜６に比べて、実施例１〜１０のトナーは、低温定着性と印字物保存性が良好であり、カールの発生も抑制されていることが分かる。
【産業上の利用可能性】
【０１４５】
本発明のトナー用結着樹脂は、電子写真法、静電記録法、静電印刷法等において形成される潜像の現像等に用いられるトナーに好適に用いられる。